(57)【特許請求の範囲】
【請求項１】
パール顔料表面に金属水和酸化物が被覆された金属水和酸化物被覆パール顔料の最外層表面に、ポリマー微粒子が、相互に凝集することなく該金属水和酸化物と化学的に結合して付着し、該ポリマー微粒子の平均粒子径が１０００ｎｍ以下であり、その重量平均分子量が１０，０００〜３，０００，０００であり、金属水和酸化物で被覆されたパール顔料に対しポリマー微粒子を０．１〜２０重量％の範囲で付着せしめたことを特徴とする、表面変性パール顔料。
【請求項２】
ポリマー微粒子が、コロイド状エチレン性不飽和カルボン酸系樹脂微粒子であることを特徴とする、請求項１に記載の表面変性パール顔料。
【請求項３】
金属水和酸化物が、アルミニウム、亜鉛、カルシウム、マグネシウム、ジルコニウム、セリウムから選択される金属からなる金属水和酸化物であり、その量が金属酸化物換算でパール顔料に対して０．１〜２０重量％であることを特徴とする、請求項１又は２に記載の表面変性パール顔料。
【請求項４】
ポリマー微粒子の成分が、少なくともエチレン性不飽和カルボン酸（塩）又はそのエステルをモノマー成分として含み、それらの単独重合体、もしくは他のエチレン性不飽和モノマーと組み合わせて得られる共重合体であることを特徴とする、請求項１〜３のいずれかに記載の表面変性パール顔料。
【請求項５】
請求項１〜４のいずれかに記載の表面変性パール顔料の製造方法であって、以下の工程；
1)  パール顔料の水懸濁液を調製する工程、
2)  金属の金属塩水溶液とアルカリ性水溶液とを前記水懸濁液中に添加し、金属水和酸化物を前記パール顔料に被覆して金属水和酸化物被覆パール顔料を得る工程、
3)  更に前記金属水和酸化物被覆パール顔料を含む水懸濁液を、ポリマー微粒子を含む懸濁液に添加するか、又はポリマー微粒子を含む懸濁液を前記金属水和酸化物被覆パール顔料を含む水懸濁液に添加して、金属水和酸化物被覆パール顔料の最外層表面上に付着させる工程、
を含む、前記方法。
【請求項６】
請求項１〜４のいずれかに記載のパール顔料の、インク、塗料又はプラスチックへの使用。
【発明の詳細な説明】
【０００１】
【発明の属する技術分野】
本発明は平面配向性(リーフィング効果)に優れた発色性の高いパール顔料に関する。
【０００２】
【従来の技術】
パール顔料は、例えばインク、塗料、プラスチック、化粧料等に色材の一つとして種々の分野に広く利用されている。このパール顔料は薄片状基質上に屈折率の高い透明性又は半透明性の金属酸化物を被覆せしめることによって、その表面および被覆界面双方からの反射光の相互干渉作用により干渉色を発色することを原理としているものである。このようなパール顔料は基本的には無機化合物よりなるため、極性が高く、有機系の媒体に対しては親和性が悪いという問題があった。
【０００３】
従って、有機系の媒体に対して親和性を向上させ、更には変色を防止させるための種々の処理が行われてきた（例えば、特開昭６３−１３０６７３、特開平１−２９２０６７、特開平４−２９６３７１、特開平５−１７１０５８、特開平６−１６９６４、特開平９−４８９３０など）。しかし、この有機媒体に対する単純な親和性付与のみの処理では単にその媒体においてランダム・均一に分散するだけであって、パール顔料が本来有している薄片状という形状特性を充分に発揮し得なかった。即ち、薄片状パール顔料の薄片状粒子平面を印刷面・被塗膜表面に平行に配列(以下「平面配向」という)させて、顔料本来の発色を最大限に発揮させることができなかった。もっとも印刷方法、塗布方法、プラスチックの成形方法等の機械的な方法の改善・工夫によっては、ある程度平面配向の確率が上がってはくるものの、なお充分なものとはいえなかった。従って、現状のパール顔料の形状に由来する特性(平面配向による発色性等の向上を以下「リーフィング効果」という)をより高く発揮させたいという市場の要求は依然として高い。
【０００４】
この要求に対する技術的な課題は、有機系の媒体中で薄片状パール顔料が凝集するのを防止しながら、同時にその媒体内部に拡散させないで、できるだけ媒体表面に平行に配向せしめるという、媒体との親和性効果と且つ表面浮遊効果とを併せ持つ微妙なバランス技術が要求される。
【０００５】
一方、特開平９−４８７０７には、エチレン性不飽和カルボン酸系樹脂微粒子に属する球状微粒子アクリル樹脂を薄片状パール顔料表面上に被覆したものが、そのパール顔料表面からの反射光が乱反射を起こして、メークアップ化粧料として使用する場合に自然な肌色の仕上がりが得られると開示されている。
【０００６】
ここでは、「パール顔料の優れた光学特性に着目し、その強い正反射方向の光沢を球状微細アクリル樹脂粉末の被覆により、均一な乱反射光の強度を自在にコントロールできることで・・・・・」との記載からみても、単に化粧料に使用する場合の光学的特性の改善(ハレーション効果)を目的としたものであって、かかるパール顔料からはリーフィング効果を期待することはできない。事実、上記開示によれば、薄片状パール顔料に対する球状微粒子アクリル樹脂の重量比が６０／４０〜４０／６０であるとされ、非常に多量のアクリル樹脂微粒子で表面が被覆されており、到底リーフィング効果を奏することはできない。
【０００７】
また、その製造方法についてみても、パール顔料と球状微細アクリル樹脂粉末を一定の構成比率で混合し、アルコール水溶液中でスラリー化した後、７０〜１００℃でスプレードライすることによって、表面にアクリル樹脂を付着させて製造することができるとしているが、この方法によると、アルコールの使用により球状微細アクリル樹脂粉末が溶出変形する場合もあり、必ずしも球状を保って表面付着するとは限らない。さらに、被覆方法が単にスプレードライによる方法であるため、その吸着は物理的吸着に基づくものであり、付着力が弱く、後の使用条件（他の媒体に混合処理する条件）によっては剥離する可能性もある。
【０００８】
【発明が解決しようとする課題】
本発明の課題は、上記従来の問題点を解決し、かつ有機媒体中での親和性があり更に、その媒体表面中での平面配向性の高い新規な表面変性パール顔料を提供することにある。
【０００９】
【課題を解決するための手段】
本発明者らは、上記課題を解決すべく鋭意研究の結果、新規な表面変性パール顔料を見いだした。
従って本発明は、パール顔料表面に金属水和酸化物が被覆された金属水和酸化物被覆パール顔料の最外層表面に、ポリマー微粒子が、相互に凝集することなく該金属水和酸化物と化学的に結合して付着していることを特徴とする、表面変性パール顔料に関する。
さらにポリマー微粒子が、コロイド状エチレン性不飽和カルボン酸系樹脂微粒子であることを特徴とする、前記表面変性パール顔料に関する。
【００１０】
また本発明は、金属水和酸化物が、アルミニウム、亜鉛、カルシウム、マグネシウム、ジルコニウム、セリウムから選択される金属からなる金属水和酸化物であり、その量が金属酸化物換算でパール顔料に対して０．１〜２０重量％であることを特徴とする、前記表面変性パール顔料に関する。
【００１１】
本発明はまた、ポリマー微粒子の平均粒子径が１０００ｎｍ以下であり、その重量平均分子量が１０，０００〜３，０００，０００であり、金属水和酸化物で被覆されたパール顔料１００部に対しポリマー微粒子を０．１〜２０重量％の範囲で付着せしめたことを特徴とする、前記表面変性パール顔料に関する。
【００１２】
さらに本発明は、ポリマー微粒子の成分が、少なくともエチレン性不飽和カルボン酸（塩）又はそのエステルをモノマー成分として含み、それらの単独重合体、もしくは他のエチレン性不飽和モノマーと組み合わせて得られる共重合体であることを特徴とする、前記表面変性パール顔料に関する。
【００１３】
本発明はまた、表面変性パール顔料の製造方法であって、以下の工程；
1)  パール顔料の水懸濁液を調製する工程、
2)  金属の金属塩水溶液とアルカリ性水溶液とを前記水懸濁液中に添加し、金属水和酸化物を前記パール顔料に被覆して金属水和酸化物被覆パール顔料を得る工程、
3)  更に前記金属水和酸化物被覆パール顔料を含む水懸濁液を、ポリマー微粒子を含む懸濁液に添加するか、又はポリマー微粒子を含む懸濁液を前記金属水和酸化物被覆パール顔料を含む水懸濁液に添加して、金属水和酸化物被覆パール顔料の最外層表面上に付着させる工程、
を含む、前記方法に関する。
【００１４】
また本発明は、前記パール顔料の、インク、塗料又はプラスチックへの使用にも関する。
【００１５】
【発明の実施の形態】
以下に本発明の実施の形態を説明する。
本発明で使用されるパール顔料は、公知のものであってもよく、典型的には、例えば雲母を基質とし、酸化チタンや酸化鉄などの金属酸化物を表面に被覆したものが挙げられる。本発明で使用される他の薄片状基質としては、塩基性炭酸鉛、ビスマスオキシクロライド、グラファイトフレーク、アルミニウムフレーク、アルミナフレーク、シリカフレーク、硝子フレーク等が挙げられる。これらの薄片状基質表面に被覆する各種金属酸化物としては、上述以外に、単なる干渉色の発現のみではなく他の機能例えば、耐候性、耐光性など、更にはマストーンを帯びさせるための有色の金属酸化物たとえば、酸化コバルト、チタン酸コバルトなどを使用又は併用することもできる。
【００１６】
これらの各種金属酸化物の被覆は、湿式法（中和加水分解法や、熱加水分解法等）やゾルーゲル法などを用いて従来の公知技術で容易に被覆することができる。そして、そのようにして製造されたものは、市場において容易に入手することができる。
【００１７】
この薄片状基質表面に被覆する金属酸化物の種類によって、金属酸化物そのものの持っている色彩(マストーン)と、さらにその被覆金属酸化物の表面と被覆界面との干渉作用によって発する干渉色とが重なり合って、様々な有彩色または無彩色ベースのパール調光沢を発することになる。これらのパール顔料を選択することによって本発明の基本とする色調が決まる。
【００１８】
本発明で使用されるパール顔料に被覆される金属水和酸化物の調製に用いられる原料の金属塩は、後のポリマー微粒子との金属塩結合をさせるために使用するもの（後に詳述する）であるが、その結合力をできるだけ少量の使用量で満たすために二価以上の金属塩が採用され、特にアルミニウム、亜鉛、カルシウム、マグネシウム、ジルコニウム、セリウムの塩酸塩、硫酸塩、酢酸塩、オキシ塩酸塩等が入手の容易さから使用される。さらに好ましくは水溶液で添加するため水溶性の高い塩、特に金属の種類としてはアルミニウム、亜鉛、カルシウム、マグネシウム等が、また顔料の使用分野が耐候性等性能を要求する場合などはジルコニウムやセリウム等が好適に用いられる。さらには、これらの金属塩を組み合わせて用いることもできる。
【００１９】
本発明で使用される金属水和酸化物を形成する金属塩の量は、金属酸化物換算で０．１〜２０重量％の範囲で選択される。この金属水和酸化物は後の工程でのポリマー微粒子を被覆するためのバインダー的役割を果たすものであり、従ってその量は基材パール顔料表面に単層の金属水和酸化物層を形成し得る量に見合う量であれば充分である。この量は、その基本色調（色相、彩度並びに光沢）の変化、さらに顔料粒子同士の凝結等を考慮して決定されるが、用いるパール顔料基材の単位表面積が大きければ、多くの量が必要となり、反対に単位表面積が小さければ少ない量で足りる。例えば平均粒度が約１２μｍの雲母チタン（ここでは、酸化チタンを薄片状雲母に被覆した顔料を言う。）を用いた場合には、１０重量％以下の量、好ましくは５重量％以下となる量が推奨される。
【００２０】
本発明で使用される金属水和酸化物の被覆は、中和加水分解法や熱加水分解法やゾルゲル法などの通常の湿式法や、ＣＶＤ法などの乾式法で、行うことができる。この方法の中で湿式法が均一被覆できる点、および本発明における後工程での処理の点で、好ましい。更に、加水分解反応制御の点から中和加水分解法がより好ましい。即ち、パール顔料の懸濁液を調製し、その懸濁液にバインダー(結合)となる所望の金属水和酸化物を生成せしめるための金属塩の水溶液をアルカリ性水溶液とを用いて、その金属塩の加水分解中和点以上のｐHで、一定に保ちながら滴下し、被覆する。
【００２１】
次に、得られた金属水和酸化物被覆パール顔料を含む懸濁液を水洗、ろ過する。この水洗工程は、加水分解によって生じた遊離の無機塩を除去するために行うものである。これは、遊離の無機塩が残ると後の工程で添加するポリマー微粒子の被覆工程に悪影響を及ぼすので、充分に行う必要がある。即ち、遊離塩が多量に存在すると、ポリマー微粒子の凝集・破壊が起こったり、付着の不均一化という問題が生じる。この遊離塩を除去する方法としては、上記のろ過水洗による方法に限らず、デカンテーションによる方法も採用することができる。
【００２２】
このようにして得られた金属水和酸化物を被覆したパール顔料固形物を水に加えて、再度懸濁液を調製し、その懸濁液のｐHを酸性水溶液を用いて金属水和酸化物の中和点以下に調整する。これは、表面被覆された金属水和酸化物の固体表面に金属イオン、オキシカチオン、ヒドロキシカチオン等（以下「活性点」という。）を生成させる(以下「活性化処理」という)ためである。このｐHは、好ましくは、その金属の中和点から０．２〜３．０の範囲で下げる方法が採用される。
【００２３】
このｐHの下げ幅は、好ましくは一旦被覆した金属水和酸化物が溶出しない範囲で決定されるが、より大きな下げ幅の場合には、より短時間で活性点が生成されるため、製造効率の面から好ましい。ただし、金属種および被覆金属水和酸化物粒子の大きさによって急激に溶出し易い場合には、このｐHの下げ幅は小さく採る必要がある。いずれにしてもこのｐＨの下げ幅は、上記の範囲内で、ポリマー微粒子の添加に要する時間と他の作業工程時間等によって現実的に適宜設定することができる。
【００２４】
更に、ポリマー微粒子を被覆する。その方法としては、(A)このｐＨを中和加水分解点より下げた懸濁液(「活性化処理懸濁液」という)を、ポリマー微粒子懸濁液に添加する方法、または(B)ポリマー微粒子懸濁液をこの活性化処理懸濁液に添加する方法、のいずれの方法も採用することができる。ただし、これらのいずれの方法においても、ポリマー微粒子同士の凝集が起こらない条件で添加する必要がある。ポリマー微粒子同士が凝集を起こさない状態で被覆する方法としては、特に(A)法によるのが好ましい。しかし、(B)法によってもコロイド安定剤を用いるなどして、ポリマー微粒子同士の凝集を起こさない条件を選ぶことによって良好に被覆することができる。
【００２５】
本発明で用いられるポリマー微粒子とは、天然又は合成のポリマー微粒子を意味し、とくにカルボン酸基を有するモノマー成分を構成成分とするポリマー微粒子等が用いられる。典型的にはアクリル酸、メタクリル酸、イタコン酸、(無水)マレイン酸、フマール酸、クロトン酸等のカルボン酸基を有するコロイド状エチレン性不飽和カルボン酸系ポリマー微粒子であるが、芳香族カルボン酸系ポリマー微粒子を用いることもできる。
【００２６】
原理的にはカルボン酸基が、先に被覆した活性点を有する金属水和酸化物被覆層と塩結合を介して結合する役割を果たす。従って、酸官能基等を有するモノマーであればいずれも使用でき、使用時においては必ずしも前もって酸の状態としておく必要はなく、実際の使用状況によって加水分解して酸官能基が生成し易いもの、例えば各種エステル類や、また金属塩となっているものも使用することができる。
【００２７】
コロイド状エチレン性不飽和カルボン酸系樹脂微粒子を構成する他のモノマー成分としては、エチレン性不飽和結合を有するモノマー、例えば、各種エチレン性不飽和カルボン酸の塩、エステル類、各種エチレン性不飽和カルボン酸のアマイド類、ニトリル類またはエチレン、スチレン、α―メチルスチレン、ビニルトルエン、プロピレン、ブチレンなどの各種アルケン類、ブタジエン、クロロプレン、イソプレンなどの共役ジエンや、塩化ビニル、塩化ビニリデン、酢酸ビニルが挙げられる。エチレン性不飽和カルボン酸エステルとしては、アクリル酸のメチルエステル、エチルエステル、ｎ−プロピルエステル、ｉ−プロピルエステル、ブチルエステル、または、メタクリル酸の上記エステル類、さらには、（メタ）アクリル酸のオキシエチル燐酸エステル、（メタ）アクリル酸のオキシプロピル燐酸エステル、（メタ）アクリル酸のオキシエチル燐酸エステルのヒドロキシエチルアンモニウム塩等が挙げることができる。
【００２８】
本発明で用いられるコロイド状エチレン性不飽和カルボン酸系樹脂微粒子はこれらとエチレン性不飽和カルボン酸モノマーとの共重合体、またはエチレン性不飽和カルボン酸モノマーの単独重合体である。
【００２９】
それらの重合方法としては、乳化重合、懸濁重合等が採用されるが、本発明の目標とする大きさの微粒子とするためには、特に乳化重合による方法が採用される。乳化重合法によって得られる粒子は粒子径が小さくでき、また粒子径の分布幅が狭く、均一なものが得られ易いため、大変好ましい。本発明で使用されるポリマー微粒子の平均粒子径は１０００ｎｍ以下の範囲のものである。好ましくは５００ｎｍ以下、更に好ましくは１５０ｎｍ以下の範囲のものである。
【００３０】
平均粒子径は、大きくなると金属水和酸化物被覆パール顔料への付着力が低下する傾向にあり、また所望の性能を達成するための使用量が多くなる傾向にあるため経済的な側面も考慮しつつ、被覆する基材の粒子の大きさによって選択される。更に本発明の表面変性パール顔料の発色性にも変化を来たすので、できるだけ上記の範囲で小さい粒子のものが好ましい。また、重量平均分子量は１０,０００〜３,０００,０００の範囲のものが使用される。
【００３１】
上記平均粒子径および重量平均分子量のポリマー微粒子は、乳化剤の種類及び量、重合開始剤の種類および量、連鎖移動剤の種類および量、反応時間、反応温度を適宜設定することによって得ることができる。また市場においても容易に入手できるものであり、例えば、ＪＳＲ製「ＡＥシリーズ」、日本ゼオン製「ニポール（ＮＩＰＯＬ）シリーズ」等が使用することができる。これらは、コロイド状エチレン性不飽和カルボン酸系樹脂微粒子の固形分が１０〜７０重量％のものである。
【００３２】
本発明で使用されるポリマー微粒子の添加量は、本発明の目的である平面配向性の向上と各種用途における媒体との親和性のバランスを考慮して決定されるが、例えばこれは基材パール顔料に対して０．１〜２０重量％である量である。即ち、ポリマー微粒子を構成するモノマー類の選択、組み合わせ、重合度、粒子径からの極性、親水性、親油性等の性質および金属水和酸化物被覆パール顔料の物性とのバランスにより、この範囲内でポリマー微粒子の量を適宜決めることができる。
【００３３】
このようにして、ポリマー微粒子を被覆した金属水和酸化物被覆処理パール顔料の懸濁液を得たのち、水洗瀘別し、乾燥することによって、本発明の表面変性パール顔料を得ることができる。この乾燥温度並びにその時間は、単に水分を除くためのものであって、その上限はポリマー微粒子を構成する有機物の耐熱温度以下であればよい。通常１０５℃前後が採用される。したがって、本明細書中、「金属水和酸化物」とは、金属加水分解生成物を乾燥して得られるものであって、金属水酸化物及び金属酸化物の混在した状態を意味する。
【００３４】
本発明による表面変性パール顔料は、インク、塗料、プラスチック、化粧料に混合して使用する場合には、その媒体(通常のインク、塗料、プラスチック、化粧料用の有機系の溶媒、詳しくは、例えば各種ポリエステルアクリレート樹脂、各種ポリウレタンアクリレート、各種ポリエーテルアクリレート、アクリルメラミン樹脂、各種芳香族溶剤、天然油脂類など)の表面に優先的に浮遊して存在することになり、結果として、平面配向が見られ、パール顔料としての発色性が向上する。従って、本発明による表面変性パール顔料は、グラビア印刷、タンポ印刷、オフセット印刷、スクリ−ン印刷などの印刷用インクに、また自動車用、建築壁用等の塗料に、更には液晶ディスプレーの光反射用塗料、光半透過膜用塗料に、各種プラスチックボトル用練り込みに、更には化粧用の色材として使用することができる。
以下に、具体例を示すが、本発明はこれらに限定されるものではない。
【実施例】
【００３５】
実施例１
パール顔料（イリオジン２２３、平均粒径：１２μｍ）１００ｇを２リッターの脱イオン水に懸濁させ、その懸濁液を７５℃まで攪拌しながら昇温する。その懸濁液のｐＨを２０重量％塩酸水溶液を用いて５．８に調整する。さらに塩化アルミニウム６水和物１３０ｇの５．６重量％水溶液を２ミリリッター／分の供給速度で３２重量％の水酸化ナトリウム水溶液を用いてｐＨを５．８に保ちながら、添加する。添加終了後、１時間攪拌し、ろ過水洗し、得られた固形物を乾燥する。乾燥した固形分を再度脱イオン水２リッターに懸濁し、その懸濁液を攪拌しながら３５℃に昇温する。この懸濁液のｐＨを２０重量％塩酸水溶液を用いて４．８（中和点からの下げ幅：０．４）に下げた活性化処理懸濁液を調製しておく。別にコロイド状アクリル樹脂微粒子懸濁液（「ＡＥ１２０」、ＪＳＲ製、固形分濃度３６重量％、平均粒径約７０ｎｍ）２７ｇを２リッターの脱イオン水で希釈し、そのｐＨを４．８に調整しておき、この希釈コロイド状アクリル樹脂微粒子懸濁液に、先に調整した活性化処理懸濁液を約８０ミリリッター／分の供給速度で添加する。添加終了後１時間攪拌し、ろ過水洗し、乾燥して本発明の表面変性パール顔料を得た。TG/DTAの分析の結果、コロイド状アクリル樹脂微粒子の付着量は金属水和酸化物被覆処理パール顔料に対して２．９重量％であった。
【００３６】
実施例２
実施例１の条件において、活性化処理を行わずに、他は同じ条件にて表面変性パール顔料を得た。TG/DTAの分析の結果、コロイド状エチレン性不飽和カルボン酸系樹脂微粒子の付着量は金属水和酸化物被覆処理パール顔料に対して２．０重量％であった。
【００３７】
実施例３
実施例１において逆の方法、即ち活性化処理懸濁液に希釈コロイド状アクリル樹脂微粒子懸濁液を添加するという方法を採用し、他は同条件にて調製した。TG/DTAの分析の結果、コロイド状エチレン性不飽和カルボン酸系樹脂微粒子の付着量は金属水和酸化物被覆処理パール顔料に対して３．０重量％であった。
【００３８】
比較例１
実施例１の条件において、塩化アルミニウム塩を使用せず、懸濁液のｐＨを４．８として、他は同じ条件にて表面変性パール顔料を得た。TG/DTAの分析の結果、コロイド状エチレン性不飽和カルボン酸系樹脂微粒子の付着量は金属水和酸化物被覆処理パール顔料に対して１．３重量％であった。
【００３９】
平面配向性の評価
評価方法：
上記処理した表面変性パール顔料と未変性パール顔料を約１．０ｇ、水中またはポリウレタンアクリレート溶液（「アロニックス Ｍ−１２１０」、東亜合成製）に添加し、撥水撥油性の評価として、液表面での浮遊挙動を目視観察した。液表面に浮上して、表面分散性が良く、平面配向性の高い方から５段階で評価した。
【００４０】
【表１】
0004278813.tif 000002
【００４１】
以下に本発明による表面変性パール顔料を用いた応用例を示す。
１、印刷への使用例；
（グラビア印刷試験）
以下の組成のインクを作成し、Kプリンティングプルファー印刷機（R.K. Print-Coat Instruments 社製）を用いてグラビア印刷試験を行った。インク組成：
試料顔料 ：１０ｇ
ＣＣＳＴメジウム（東洋インク（株）製） ：２０ｇ
希釈剤（シクロヘキサノン）             ：約２０ｇ（バランス：粘度をザーンカップＮｏ．４で約１０秒に調整）
【００４２】
【表２】
0004278813.tif 000003
印刷試験の評価方法： 白黒隠蔽紙上に印刷し、印刷紙上の変性パール顔料の印刷表面上の平面配列状態(配向性)を光学顕微鏡で観察し、及び色調、および光沢を目視観察により３段階で評価した。
【００４３】
処方例
１. 塗料（自動車用）としての使用例
組成Ａ（アクリルメラミン樹脂）；
アクリデック４７−７１２                      ７０重量部
スーパーデッカミンＧ８２１−６０              ３０重量部
組成Ｂ；実施例で得られた変性顔料
組成Ｃ（アクリルメラミン樹脂用シンナー）；
酢酸エチル                                  ５０重量部
トルエン                                    ３０重量部
ｎ−ブタノール                              １０重量部
ソルベッソ＃１５０                          ４０重量部
組成Ａ １００重量部に対し、組成Ｂ ２０重量部混合し、更に組成Ｃを用いてスプレー塗装に適した粘度（ザーンカップ＃４で１２〜１５秒）に希釈調整し、スプレー塗装にてベースコート層を形成する。
【００４４】
２. プラスチックへの使用例
組成（プラスチック組成物）；
高密度ポリエチレン（ペレット）                １００重量部
実施例で得られた本発明変性顔料                    １重量部
マグネシウムステアレート                      ０．１重量部
ジンクステアレート                            ０．１重量部
上記配合比によるペレットをドライブレンドし、射出成形を行う。